(57)【要約】【課題】長期間に亘り耐候性を維持でき、かつ耐擦傷性も付与された再帰反射シート、および該シートを得ることができる再帰反射素子層保護用着色シートを提供する。【解決手段】着色剤を含有する着色層２と、着色層２の片面に積層された保護層３とを有する再帰反射素子層保護用着色シート１；および再帰反射素子層保護用着色シート１と、再帰反射素子層３４とを有し、再帰反射素子層保護用着色シート１が、着色層２が再帰反射素子層３４側となるように、再帰反射素子層３４上に積層されている再帰反射シート３０。【選択図】図４
2007298919.tif 000002
【特許請求の範囲】
【請求項１】
着色剤を含有する着色層と、
該着色層の片面に積層された保護層と
を有する、再帰反射素子層保護用着色シート。
【請求項２】
請求項１記載の再帰反射素子層保護用着色シートと、
再帰反射素子層とを有し、
前記再帰反射素子層保護用着色シートが、着色層が再帰反射素子層側となるように、再帰反射素子層上に積層されている、再帰反射シート。
【発明の詳細な説明】
【技術分野】
【０００１】
本発明は、再帰反射素子層保護用着色シートおよび該着色シートが再帰反射素子層上に積層された再帰反射シートに関する。
【背景技術】
【０００２】
入射した光を光源方向に向けて反射させる再帰反射シートは、従来からよく知られており、その再帰反射性、夜間における優れた視認性を利用して種々の分野で使用されている。例えば、再帰反射シートを用いた道路標識、工事標識等は、夜間等において、走行する車輌等のヘッドライト等の光源からの光を光源方向、即ち走行する車輌の方向へ向けて反射させ、標識の視認者である車輌の運転者に対し優れた視認性を提供し、明確な情報伝達を可能にするという優れた特性を有している。
【０００３】
道路標識、工事標識等として用いられる再帰反射シートは、視認性を良好にするために着色されている。着色された再帰反射シートを得る方法としては、再帰反射シートの表面を印刷によって着色する方法、着色フィルムを再帰反射シートの表面に積層する方法がある。これらの方法のうち、再帰反射シートの視認性や製造コストを考慮すると、後者の方法が好ましい。
【０００４】
着色フィルムとしては、アクリル樹脂フィルムを製造する際に特定の着色剤を練り込んで着色した着色アクリル樹脂フィルムが提案されている（特許文献１〜６参照）。
該着色アクリル樹脂フィルムは、色度座標が特定の範囲内になるようにアクリル樹脂フィルムに特定の着色剤を練り込んで着色したフィルムであり、再帰反射シートとして使用した際に必要となる色相および反射性能を満足するというものである。
【０００５】
しかしながら、長期に亘り屋外で使用した場合、着色剤が変退色することがある。特に、揮発性の高い有機染料を練り込んだ着色フィルムは、長期に亘り屋外で使用した場合、有機染料が揮発し、再帰反射シートとして必要となる色相を維持できない等の問題が起こりやすい。また、長期に亘り屋外で使用する場合、様々な傷付き要因にさらされると、外観が悪化し、再帰反射シートに必要な反射性能を維持できないことがある。
【０００６】
なお、表面に保護層を設けた再帰反射シートとしては、以下のものが提案されている。
（１）再帰反射素子層および表面保護層を有し、いずれかの層が特定の蛍光染料を含有する、蛍光色の耐候持続性に優れた蛍光性再帰反射シート（特許文献７）。
（２）再帰反射素子層上に、ヒドロキシ官能性アクリルポリオールおよび多官能性イソシアネートの混合物を含有するトップコートを設けた、耐擦傷性が付与された再帰反射シート（特許文献８）。
【０００７】
（１）の再帰反射シートは、耐候性に優れた特定の蛍光染料を用いることによって、再帰反射シートの蛍光色の耐候持続性を改善しているものである。特許文献７には、再帰反射素子層上に着色層を設け、さらにその上に保護層を設けることについての記載はない。
（２）の再帰反射シートもまた、再帰反射素子層上に着色層を設け、さらにその上に保護層を設ける構成とはされていない。また、特許文献８に記載のトップコートは、表面硬度が高いため、エンボス加工等の二次工程を経て製造されるカプセルレンズ型再帰反射シートまたはプリズム型再帰反射シートのトップコートとした場合、エンボス加工時にトップコートが割れる等の問題がある。
【特許文献１】特開２００５−８８４５号公報
【特許文献２】特開２００５−８８４６号公報
【特許文献３】特開２００５−１１２９８２号公報
【特許文献４】特開２００５−１２６５１７号公報
【特許文献５】特開２００５−１５４７２０号公報
【特許文献６】特開２００５−１６２９３４号公報
【特許文献７】特開２００１−２９６４１３号公報
【特許文献８】特公平０５−６４１０６号公報
【発明の開示】
【発明が解決しようとする課題】
【０００８】
よって、本発明の目的は、長期間に亘り耐候性を維持でき、かつ耐擦傷性も付与された再帰反射シートを得ることができる再帰反射素子層保護用着色シート、および長期間に亘り耐候性を維持でき、かつ耐擦傷性に優れた再帰反射シートを提供することにある。
【課題を解決するための手段】
【０００９】
本発明の再帰反射素子層保護用着色シートは、着色剤を含有する着色層と、該着色層の片面に積層された保護層とを有することを特徴とする。
本発明の再帰反射シートは、本発明の再帰反射素子層保護用着色シートと、再帰反射素子層とを有し、前記再帰反射素子層保護用着色シートが、着色層が再帰反射素子層側となるように、再帰反射素子層上に積層されていることを特徴とする。
【発明の効果】
【００１０】
本発明の再帰反射素子層保護用着色シートによれば、長期間に亘り耐候性を維持でき、かつ耐擦傷性も付与された再帰反射シートを得ることができる。
本発明の再帰反射シートは、長期間に亘り耐候性を維持でき、かつ耐擦傷性に優れる。
【発明を実施するための最良の形態】
【００１１】
＜再帰反射素子層保護用着色シート＞
図１は、本発明の再帰反射素子層保護用着色シートの一例を示す概略断面図である。再帰反射素子層保護用着色シート１は、着色剤を含有する着色層２と、該着色層２の片面に積層された保護層３とを有する積層シートである。
【００１２】
（着色層）
着色層は、樹脂に着色剤を含有させた層である。
樹脂としては、ポリオレフィン系樹脂、ポリエステル系樹脂、ポリ塩化ビニル系樹脂、ポリスチレン系樹脂、ポリアミド系樹脂、ポリカーボネート樹脂、アクリル系樹脂等が挙げられ、透明性の点で、アクリル樹脂が好ましく、成形性の点で、架橋ゴム成分を有するアクリル樹脂、例えば、特開２００５−１１２９８２号公報、特開２００５−１６２９３４号公報に記載のゴム含有多段重合体、熱可塑性重合体がより好ましい。
【００１３】
着色剤としては、バインダー樹脂に着色剤成分を配合した着色剤マスターバッチ、分散剤と着色剤成分とを配合したドライカラーが挙げられる。
着色剤マスターバッチとは、バインダー樹脂に着色剤成分を高濃度に配合した着色剤であり、形態としてはペレット状、軟らかい板状のもの等が挙げられる。また、バインダー樹脂としては、前記樹脂と同種または類似の樹脂が好ましい。
ドライカラーとは、着色剤成分に適当な分散剤を添加して機械的に微粉末状にした着色剤である。分散剤としては、ステアリン酸カルシウム、ステアリン酸マグネシウム等が挙げられる。分散剤は、１種を単独で用いてもよく、２種類以上を併用してもよい。
【００１４】
着色剤成分としては、アンスラキノン系、アゾ系、キナクリドン系、イソインドリノン系、イソインドリン系、ペリレン系、ペリノン系、チオインジゴ系、キノフタロン系、フタロシアニン系、縮合多環状、カーボンブラック等の着色剤が挙げられる。着色剤成分は、１種を単独で用いてもよく、２種以上を併用してもよい。
着色剤成分としては、再帰反射素子層保護用着色シートに必要とされる透明性、鮮明性の点で、以下のものが好ましい。
【００１５】
黄の場合、ＣＩ  Ｓｏｌｖｅｎｔ  Ｙｅｌｌｏｗ  １６３が好ましい。ＣＩ  Ｓｏｌｖｅｎｔ  Ｙｅｌｌｏｗ  １６３は、大日精化工業（株）製「ＤＹＭＩＣ  ＭＢＲ  Ｄ−０５  エロー」、チバ・スペシャリティ・ケミカルズ（株）製「ＯＲＡＣＥＴ  Ｙｅｌｌｏｗ  ＧＨＳ」として工業的に入手可能である。
青の場合、ＣＩ  Ｐｉｇｍｅｎｔ  Ｂｌｕｅ  １５：６が好ましい。ＣＩ  Ｐｉｇｍｅｎｔ  Ｂｌｕｅ  １５：６は、大日精化工業（株）製「ＤＹＭＩＣ  ＭＢＲ  ６５２」として工業的に入手可能である。
【００１６】
緑の場合、フタロシアニン系着色剤が好ましく、ＣＩ  Ｐｉｇｍｅｎｔ  Ｇｒｅｅｎ  ７がより好ましい。ＣＩ  Ｐｉｇｍｅｎｔ  Ｇｒｅｅｎ  ７は、大日精化工業（株）製「ＤＹＭＩＣ  ＭＢＲ  ５１０」として工業的に入手可能である。
赤の場合、ＣＩ  Ｄｉｓｐｅｒｓｅ  Ｒｅｄ  ２２、Ｓｏｌｖｅｎｔ  Ｒｅｄ  ５２、Ｓｏｌｖｅｎｔ  Ｒｅｄ  １３５、Ｓｏｌｖｅｎｔ  Ｒｅｄ  １７９等が好ましく、耐候性の点で、ＣＩ  Ｄｉｓｐｅｒｓｅ  Ｒｅｄ  ２２等が特に好ましい。
【００１７】
着色層には、必要に応じて、安定剤、滑剤、加工助剤、可塑剤、耐衝撃助剤、発砲剤、充填剤、抗菌剤、防カビ剤、離型剤、帯電防止剤、艶消剤、紫外線吸収剤等の公知の添加剤を添加してもよい。再帰反射シートに耐候性を付与するために、ベンゾトリアゾール系、ベンゾフェノン系等の紫外線吸収剤、ヒンダードアミン系ラジカル補足剤等の光安定剤を添加することが特に好ましい。
【００１８】
添加剤の添加方法としては、シート状の着色層を形成する成形機に、樹脂、着色剤とともに添加剤を供給する方法；あらかじめ、樹脂に添加剤を添加した混合物を各種混練機にて混練混合する方法が挙げられる。混練機としては、公知の単軸押出機、二軸押出機、バンバリーミキサー、ロール混練機等が挙げられる。
【００１９】
着色層の形成方法としては、公知の溶液流延法、Ｔダイ法、インフレーション法等の溶融押出法等が挙げられ、経済性の点で、Ｔダイ法が好ましい。
着色層が二層以上の多層構造の場合、共押出成形方法、ラミネート方法等により着色層を形成してもよい。
着色層の厚さは、１０〜５００μｍが好ましい。該範囲であれば、適度な剛性を有することになり、ラミネート性、二次加工性が良好となる。着色層の厚さは、１５〜２００μｍがより好ましく、３０〜２００μｍがさらに好ましい。
【００２０】
（保護層）
保護層は、着色層に含まれる着色剤の劣化を抑制する層である。
保護層の材料としては、樹脂が好ましく、架橋性樹脂組成物または硬質熱可塑性樹脂が特に好ましい。
【００２１】
架橋性樹脂組成物：
架橋性樹脂組成物は、熱または光により架橋反応が進行する樹脂組成物である。架橋性樹脂組成物としては、再帰反射シーの透明性を損なわなければ、公知の樹脂組成物を用いることができる。
架橋性樹脂組成物としては、熱架橋性、光架橋性のいずれの樹脂組成物を用いることができ、架橋性樹脂組成物の架橋反応を完遂させるまでの反応時間が短い点から、光架橋性樹脂組成物が好ましい。
【００２２】
光架橋性樹脂組成物は、分子内に２個以上の光重合性官能基を有し、かつ光重合反応により硬化し架橋体を形成する化合物を含有する樹脂組成物である。
光重合性官能基としては、エチレン性不飽和基（ビニル基、（メタ）アクリロイル基等。）等の光ラジカル重合機構で反応する官能基、脂環式エポキシ基等の光カチオン重合機構で反応する官能基等が挙げられる。
分子内に２個以上の光重合性官能基を有する化合物は、単量体、オリゴマー等の低分子量体であってもよく、樹脂等の高分子量体であってもよい。該化合物は、１種を単独で用いてもよく、２種以上を組み合わせて用いてもよい。
【００２３】
保護層には、取り扱い性、保存安定性、成形性の点から、架橋反応が完遂していない状態で、表面にタックがなく、かつ着色層の伸びに追従できることが求められる。低分子量体を含む光架橋性樹脂組成物の架橋反応を適度に進行させることで、上記要求性能を満たすことが可能な場合もあるが、架橋反応の進行の程度を完全に管理することは困難であり、架橋反応が進行し過ぎると成形性が低下し、架橋反応の進行が不足すると、タックが生じ、再帰反射シートの製造時において不具合を生じてしまう。
以上の点から、光架橋性樹脂組成物は、分子内に２個以上の光重合性官能基を有する化合物として、側鎖に光重合性官能基を有する熱可塑性樹脂を含むことが好ましい。側鎖に光重合性官能基を有する熱可塑性樹脂を含むことにより、低分子量の架橋性化合物を含ませる必要がなくなり、長期間の保管時や加熱時にタックを生じることなく、硬化物性を向上できる。
【００２４】
よって、光架橋性樹脂組成物は、側鎖に光重合性官能基を有する熱可塑性樹脂以外の架橋性化合物を実質的に含有しないことが好ましい。この場合、耐磨耗性、成形性、保存安定性を兼ね備えた保護層を形成できる。
特に、光架橋性樹脂組成物は、４０℃において液体状の架橋性単量体またはオリゴマー、分子量２０００以下の架橋性単量体またはオリゴマーは実質的に含有しないことが好ましい。該架橋性単量体またはオリゴマーを含有する場合、長期間の保管時や加熱時にタックが生じるため、再帰反射シートの製造時に、製造装置等を汚染する等の問題を生じることがある。光架橋性樹脂組成物は、５０℃において液体状の架橋性単量体またはオリゴマーを実質的に含有しないことがより好ましく、６０℃において液体状の架橋性単量体またはオリゴマーを実質的に含有しないことがさらに好ましい。
【００２５】
熱可塑性樹脂の側鎖に光重合性官能基を導入する方法としては、光重合性基を有する単量体を（共）重合する方法；水酸基、エポキシ基、カルボキシル基等の第１の官能基を側鎖に有するポリマーと、該官能基と反応する第２の官能基および光重合性基を有する化合物とを反応させる方法等の公知の方法が挙げられる。
【００２６】
側鎖に光重合性官能基を有する熱可塑性樹脂の光重合性官能基の量は、耐擦傷性、耐磨耗性向上の点から、二重結合当量（側鎖のラジカル重合性不飽和基１個あたりの平均分子量）または脂環式エポキシ当量（側鎖の脂環式エポキシ基１個あたりの平均分子量）として、３０００ｇ／ｍｏｌ以下が好ましく、１２００ｇ／ｍｏｌ以下がより好ましく、８００ｇ／ｍｏｌ以下が特に好ましい。二重結合当量および脂環式エポキシ当量は、側鎖に光重合性官能基を有する熱可塑性樹脂の原料である単量体の仕込み量から計算で求める。
【００２７】
側鎖に光重合性官能基を有する熱可塑性樹脂の数平均分子量は、再帰反射シートの表面硬度の点から、５，０００以上が好ましく、１０，０００以上がより好ましい。また、合成の容易さ、再帰反射シートの外観、および着色層との密着性の点から、２，５００，０００以下が好ましく、１，０００，０００以下がより好ましい。
【００２８】
側鎖に光重合性官能基を有する熱可塑性樹脂のガラス転移温度は、再帰反射シートの表面硬度の点から、２５℃以上が好ましく、３０℃以上がより好ましい。また、再帰反射素子層保護用着色シートの取り扱い性の点から、１７５℃以下が好ましく、１５０℃以下がより好ましい。
【００２９】
側鎖に光重合性官能基を有する熱可塑性樹脂のガラス転移温度を考慮すると、該樹脂の原料としては、ホモポリマーにした場合に高いガラス転移温度を有するものとなる単量体を用いることが好ましい。さらに、側鎖に光重合性官能基を有する熱可塑性樹脂の耐候性向上の点からは、単量体として（メタ）アクリレート類を主成分として用いることが好ましい。
【００３０】
光架橋性樹脂組成物には、光重合開始剤が含有されていてもよい。光重合開始剤としては、光照射によってラジカルが発生する光ラジカル重合開始剤、光照射によって酸が発生する光カチオン重合開始剤が挙げられる。光重合開始剤としては、公知のものを用いればよい。
【００３１】
光架橋性樹脂組成物には、さらに耐擦傷性や耐磨耗性を向上させる目的で、無機微粒子を添加してもよい。無機微粒子としては、光架橋性樹脂組成物が透明となるものであればよく、その種類、粒子径、形態は特に制限されない。
無機微粒子としては、例えば、コロイダルシリカ、アルミナ、酸化チタン、酸化スズ、異種元素ドープ酸化スズ（ＡＴＯ等）、酸化インジウム、異種元素ドープ酸化インジウム（ＩＴＯ等）、酸化カドミウム、酸化アンチモン等が挙げられ、入手の容易さ、価格、保護層の透明性、耐磨耗性の点から、コロイダルシリカが特に好ましい。無機微粒子は、１種を単独で用いてもよく、２種類以上を組み合わせて用いてもよい。
【００３２】
コロイダルシリカの形態としては、水性分散液、有機溶媒分散液が挙げられ、光架橋性樹脂組成物中に均一かつ安定に分散できる点で、有機溶媒分散液が好ましい。
無機微粒子は、シラン化合物によって、あらかじめ表面が処理されたものであってもよい。表面処理された無機微粒子を用いることによって、光架橋性樹脂組成物の保存安定性がさらに良好となり、また、得られる再帰反射素子層保護用着色シートの表面硬度および耐候性も良好となる。
無機微粒子の粒子径は、保護層の透明性の点から、２００ｎｍ以下が好ましく、１００ｎｍ以下がより好ましく、５０ｎｍ以下がさらに好ましい。
【００３３】
無機微粒子の添加量は、側鎖に光重合性官能基を有する熱可塑性樹脂の固形分１００質量部に対して、無機微粒子固形分で５〜４００質量部が好ましい。添加量の下限は、１０質量部が好ましい。添加量の上限は、２００質量部が好ましい。無機微粒子の添加量が５質量部未満では、耐磨耗性向上効果が認められないことがあり、添加量が４００質量部を超えると、光架橋性樹脂組成物の保存安定性が低下するばかりか、保護層の成形性が低下することがある。
【００３４】
光架橋性樹脂組成物には、必要に応じて、増感剤、変性用樹脂、染料、顔料、レベリング剤、ハジキ防止剤、紫外線吸収剤、光安定剤、酸化安定剤等の添加剤を添加してもよい。
【００３５】
架橋性樹脂組成物からなる保護層の厚さは、０．３〜５０μｍが好ましく、１〜３０μｍがより好ましい。保護層の厚さが０．３μｍ未満では、架橋性樹脂組成物の架橋反応を完遂させても耐擦傷性が低下することがある。保護層の厚さが５０μｍを超えると、架橋反応が完遂せず、耐候性が低下することがある。
【００３６】
架橋性樹脂組成物からなる保護層は、例えば、架橋性樹脂組成物を有機溶媒等の溶剤に充分に攪拌溶解させた架橋性キャスト液組成物を、グラビア印刷法、スクリーン印刷法、オフセット印刷法等の公知の印刷方法；ブレードコート法、ロッドコート法、ロールドクターコート法、ナイフコート法、コンマコート法、リバースロールコート法、トランスファーロールコート法、キスロールコート法、カーテンコート法、ディップコート法等の公知のコート方法により、着色層上に塗工し、溶剤除去のための加熱乾燥を行うことによって形成できる。
【００３７】
光架橋性樹脂組成物からなる保護層の場合、塗工によって保護層を形成した後に、架橋反応を進行させるために光照射を行う。照射する光としては、電子線、紫外線、γ線等が挙げられる。照射条件は、光架橋性樹脂組成物の光架橋特性に応じて決定すればよく、照射量は、通常１００〜１００００ｍＪ／ｃｍ2 程度である。光照射によって、光架橋性樹脂組成物が架橋して硬質の保護膜が表面に形成された再帰反射シートを得ることができる。本発明の再帰反射素子層保護用着色シートによれば、再帰反射素子層上に積層した後に、光架橋して硬質の保護層を形成できるため、本発明の再帰反射素子層保護用着色シートは、再帰反射シートを製造しやすい点で優れており、工業的利用価値が極めて高い。
【００３８】
硬質熱可塑性樹脂：
硬質熱可塑性樹脂としては、再帰反射素子層保護用着色シートの透明性の点から、アクリル樹脂を主成分とするものが好ましい。
アクリル樹脂としては、耐候性、耐衝撃性の点から、ゴム含有多段重合体、熱可塑性重合体を含有するアクリル樹脂組成物が好ましい。
【００３９】
ゴム含有多段重合体としては、特開２００５−１１２９８２号公報、特開２００５−１６２９３４号公報に記載のゴム含有多段重合体が挙げられる。
熱可塑性樹脂としては、炭素数１〜４のアルキル基を有するアルキルメタクリレート単位５０〜１００質量部およびこれと共重合可能な他の単量体単位０〜５０質量部からなり、重合体の還元粘度が０．１Ｌ／ｇ以下の重合体が好ましい。還元粘度は、重合体０．１ｇをクロロホルム１００ｍＬに溶解し、２５℃で測定する。
【００４０】
保護層が硬質熱可塑性樹脂からなる場合、再帰反射素子層保護用着色シートの製造方法としては、着色層および保護層をそれぞれシート状に成形した後、これらを積層する方法；シート状に成形された着色層上に硬質熱可塑性樹脂を溶融押出し積層する方法；着色層および保護層の樹脂を同時に溶融押出しながら積層する方法；シート状に成形された着色層上に硬質熱可塑性樹脂を塗布して積層する方法等が挙げられる。
【００４１】
シート状の着色層および保護層を積層する方法としては、ドライラミネート法、ウェットラミネート法、ホットメルトラミネート法等が挙げられる。熱融着可能であれば、加熱プレスラミネート法で積層してもよい。
シート状に成形された着色層上に硬質熱可塑性樹脂を溶融押出し積層する方法としては、Ｔダイ等でシート状に溶融押出しながらラミネートする押出ラミネート法等が挙げられる。
【００４２】
着色層および保護層の樹脂を同時に溶融押出しながら積層する方法としては、共押出成形法が挙げられる。共押出成形法としては、フィードブロック法、多数マニホールド法等でダイ内で接着する方法、一つのダイに複数のダイリップを設け、ダイ外で接着する方法等が挙げられる。
シート状に成形された着色層上に硬質熱可塑性樹脂を塗布して積層する方法としては、硬質熱可塑性樹脂を有機溶媒等の溶媒に溶かした溶液を、グラビア印刷法、スクリーン印刷法、オフセット印刷法等の公知の印刷方法；ブレードコート法、ロッドコート法等の公知のコート法により着色層上に塗工し、溶剤除去のための加熱乾燥を行う方法が挙げられる。
これらのうち、経済的な点から、Ｔダイを用いた共押出成形法が好ましい。
【００４３】
以上説明した本発明の再帰反射素子層保護用着色シートにあっては、着色層の片面に保護層が積層されているため、長期間に亘り耐候性を維持できる。よって、長期に亘り屋外で使用した場合であっても、再帰反射シートとして必要となる色相を維持できる。
また、着色層の片面に保護層が積層されているため、耐擦傷性に優れる。よって、表面が傷付きにくく、再帰反射シートに必要な反射性能を維持できる。
【００４４】
＜再帰反射シート＞
再帰反射シートとしては、封入レンズ型再帰反射シート、カプセルレンズ型再帰反射シート、プリズム型再帰反射シート等が知られている。これら再帰反射シートは、主に、道路標識、表示板、視認性を目的とした安全器具等に使用される。
本発明の再帰反射シートは、これら再帰反射シートの再帰反射素子層上に、本発明の再帰反射素子層保護用着色シートを、着色層が再帰反射素子層側となるように積層したものである。
【００４５】
図２は、本発明の再帰反射シートの一例を示す概略断面図である。再帰反射シート１０は、樹脂層１１内に複数の球状レンズ１２が等間隔に整列した状態で封入され、かつ球状レンズ１２の下方に球状レンズ１２に対応した半球形の反射膜１３が連続して設けられた再帰反射素子層１４と、再帰反射素子層１４上に積層された再帰反射素子層保護用着色シート１とを有する、封入レンズ型再帰反射シートである。
【００４６】
図３は、本発明の再帰反射シートの他の例を示す概略断面図である。再帰反射シート２０は、樹脂層２１表面に複数の球状レンズ２２が等間隔に整列した状態で半分埋設され、かつ球状レンズ２２の埋設部分の表面に反射膜２３が形成された再帰反射素子層２４と、再帰反射素子層２４上に積層された再帰反射素子層保護用着色シート１とを有し、再帰反射素子層２４と再帰反射素子層保護用着色シート１との間には空気層２５が形成された、カプセルレンズ型再帰反射シートである。
【００４７】
図４は、本発明の再帰反射シートの他の例を示す概略断面図である。再帰反射シート３０は、表面に複数の凸条３１を有する支持層３２と、支持層３２側に複数のプリズム３３が形成された再帰反射素子層３４と、再帰反射素子層３４上に積層された再帰反射素子層保護用着色シート１とを有し、支持層３２と再帰反射素子層３４との間には空気層３５が形成された、プリズム型再帰反射シートである。
【００４８】
本発明の再帰反射シートは、例えばプリズム型再帰反射シートの場合、以下のようにして製造される。
プリズムが形成されていない再帰反射素子層上に再帰反射素子層保護用着色シートを、着色層が再帰反射素子層側となるように積層し、再帰反射素子層の裏面にエンボス加工によってプリズムを形成する方法。
【００４９】
保護層が架橋性樹脂組成物からなる層の場合、（１）再帰反射素子層の裏面にエンボス加工によってプリズムを形成した後、保護層の架橋反応を完遂させる方法、（２）再帰反射素子層上に再帰反射素子層保護用着色シートを積層し、保護層の架橋反応を完遂させた後に、再帰反射素子層の裏面にエンボス加工によってプリズムを形成する方法がある。（２）の方法では、エンボス加工中に保護層に割れが発生する場合がある。このため、（１）の方法が好ましい。
【００５０】
以上説明した本発明の再帰反射シートにあっては、再帰反射素子層上に、本発明の再帰反射素子層保護用着色シートを、着色層が再帰反射素子層側となるように積層しているため、長期間に亘り耐候性を維持でき、かつ耐擦傷性に優れる。
【実施例】
【００５１】
以下、本発明を実施例に基づいて具体的に説明する。なお、実施例中、「部」は「質量部」を意味する。また、実施例中の略号は以下のとおりである。
【００５２】
【表１】
2007298919.tif 000003
【００５３】
また、各物性の測定および評価は、以下のように行った。
（重合率）
単量体の重合率は、樹脂溶液の固形分量を求め、単量体の仕込み量に対する樹脂溶液の固形分量の割合を計算して求めた。
（固形分量）
樹脂溶液の固形分量は、樹脂溶液を乾燥機で乾燥させて、乾燥後の質量を測定して求めた。
【００５４】
（数平均分子量）
樹脂の数平均分子量は、樹脂０．０６ｇをテトラヒドロフラン２５ｍＬに溶解させて、ＧＰＣ分析装置（島津製作所社製、ＬＣ−６Ａ）を用いて下記条件で測定した。
カラム：ＫＦ−８０２．５、ＫＦ−８０４、ＫＦ−８０５（昭和電工社製）、
移動相：テトラヒドロフラン（流速０．８ｍＬ／分）、
カラムオーブン：４０℃、
検出器：ＲＩＤ−６Ａ（島津製作所社製）。
（ガラス転移温度）
樹脂のガラス転移温度は、ＤＳＣ（セイコーインスツルメント社製、ＤＳＣ６２００）を用いて測定した。
【００５５】
（二重結合当量）
合成例１における樹脂の二重結合当量は、以下の式より求めた。
樹脂の二重結合当量＝（ＭＭＡ量＋ＧＭＡ量＋ＡＡ量）×７２．０６／ＡＡ量。
７２．０６は、ＡＡの分子量である。
（脂環式エポキシ当量）
樹脂の脂環式エポキシ当量は、以下の式より求めた。
樹脂の脂環式エポキシ当量＝（３，４−エポキシシクロヘキシルメチルメタクリレート量）×１９６。
１９６は、３，４−エポキシシクロヘキシルメチルメタクリレートの分子量である。
【００５６】
（平均粒子径）
ラテックス中の重合体、または乳化液中の分散相の平均粒子径は、自動色液中粒子検出器（リオン株式会社製、ＫＬ−０１）を用いて測定した。
（ゲル含有率）
重合体のゲル含有率は、樹脂溶液のアセトン不溶分の質量を測定して求めた。
【００５７】
＜プレス成形品の評価＞
（ヘイズ）
ＡＳＴＭ  Ｄ１００３に準じて、ヘイズメーターを用いてヘイズを測定した。
（耐磨耗性）
テーバー磨耗試験（片側５００ｇ荷重、ＣＳ−１０Ｆ磨耗輪を用い、回転速度６０ｒｐｍ、試験回数１００回で試験を実施）後のヘイズをヘイズメーターで測定した。そして（試験後のヘイズ）−（試験前のヘイズ）で表される数値を耐磨耗性（％）として示した。
【００５８】
（耐候性）
サンシャインウエザーメーター（スガ試験機製）を用い、乾燥１０２分、雨１８分のサイクルで３０００時間または５０００時間曝露試験したときの外観を目視評価した。
○：良好、
△：若干変退色あり、
×：変退色あり。
【００５９】
＜エンボス加工品の評価＞
（加工性）
エンボス加工後の外観を目視評価した。
○：良好、
×：割れ等により外観悪化。
【００６０】
〔合成例１〕
側鎖に光重合性官能基を有するアクリル樹脂Ａの合成：
窒素導入口、攪拌機、コンデンサーおよび温度計を備えた１Ｌの４つ口フラスコに、ＭＥＫ５０部を入れ、８０℃に昇温した。窒素雰囲気下でＭＭＡ７９．９部、ＧＭＡ２０．１部およびＡＩＢＮ０．５部の混合物を３時間かけて滴下した。その後、ＭＥＫ８０部とＡＩＢＮ０．２部の混合物を加え、重合させた。４時間後、ＭＥＫ７４．４部、ＭＥＨＱ０．５部、ＴＰＰ２．５部およびＡＡ１０．１部を加え、空気を吹き込みながら８０℃で３０時間攪拌した。その後、冷却した後、反応物をフラスコより取り出し、側鎖に光重合性官能基を有するアクリル樹脂Ａの溶液を得た。
側鎖に光重合性官能基を有するアクリル樹脂Ａにおける単量体の重合率は９９．５％以上であり、樹脂溶液の固形分量は約３５質量％であり、数平均分子量は約３万であり、ガラス転移温度は約１０５℃であり、二重結合当量（側鎖のラジカル重合性不飽和基１個あたりの平均分子量）は７８８ｇ／ｍｏｌであった。
【００６１】
〔合成例２〕
側鎖に光重合性官能基を有するアクリル樹脂Ｂの合成：
窒素導入口、撹拌機、コンデンサーおよび温度計を備えた１Ｌの４つ口フラスコに、窒素雰囲気下で、３，４−エポキシシクロヘキシルメチルメタクリレート１００部、ＭＥＫ６０部およびＡＩＢＮ０．３部を入れ、撹拌しながら湯浴の温度を７５℃に上げ、その温度で２時間重合させた。ついで、ＡＩＢＮ０．７部を１時間おきに５回に分けて添加した後、フラスコ内温を溶剤の沸点まで上昇させ、その温度でさらに２時間重合させた。その後、フラスコ内温度が５０℃以下になってから、ＭＥＫ９０部を添加して反応物をフラスコより取り出し、側鎖に光重合性官能基を有するアクリル樹脂Ｂの溶液を得た。
側鎖に光重合性官能基を有するアクリル樹脂Ｂにおける単量体の重合率は９９．５％以上であり、樹脂溶液の固形分量は約４０質量％であり、数平均分子量は約１．２万であり、ガラス転移温度は約７３℃であり、脂環式エポキシ当量（側鎖の脂環式エポキシ基１個あたりの平均分子量）は１９６ｇ／ｍｏｌであった。
【００６２】
〔調製例１〕
表面処理コロイダルシリカＳ１の調製：
攪拌機、コンデンサーおよび温度計を備えたフラスコに、ＩＰＡ−ＳＴ（日産化学工業（株）製、イソプロパノール分散コロイダルシリカゾル、シリカ粒子径＝１５ｎｍ）１モル部（固形分換算）、ＫＢＭ５０３（信越化学工業（株）製、γ−メタクリロイルオキシプロピルトリメトキシシラン、分子量＝２４８）０．１モル部（固形分換算）、および水０．３モル部を入れ、攪拌しながら湯浴の温度を７５℃に上げ、その温度で２時間反応させることにより、イソプロパノール中に分散され、表面がシラン化合物で処理されたコロイダルシリカを得た。ついで、イソプロパノールを留去した後、トルエンを添加することを繰り返し、完全にイソプロパノールをトルエンに置換することにより、トルエン中に分散され、表面がシラン化合物で処理されたコロイダルシリカＳ１を得た。
【００６３】
〔調製例２〕
光架橋性キャスト液組成物の調製：
側鎖に光架橋性官能基を有するアクリル樹脂Ａの溶液、側鎖に光架橋性官能基を有するアクリル樹脂Ｂの溶液、表面処理コロイダルシリカＳ１、および表２の化合物を用いて、表２の組成を有する光硬化性キャスト液組成物１、２を調製した。
【００６４】
【表２】
2007298919.tif 000004
【００６５】
表中、数値は固形分換算の質量部であり、光重合開始剤Ａは、１−ヒドロキシシクロヘキシルフェニルケトンであり、光重合開始剤Ｂは、トリフェニルスルホニウム６フッ化アンチモネートである。
【００６６】
〔合成例３〕
ゴム含有多段重合体（Ｉ）の合成：
窒素雰囲気下、還流冷却器付き反応容器に脱イオン水２４４部を入れ、８０℃に昇温し、ＳＦＳ０．６部、硫酸第一鉄０．０００１２部、ＥＤＴＡ０．０００３部を添加し、撹拌を行いながら、ＭＭＡ１８．０部、ＢＡ２０．０部、Ｓｔ２．０部、ＡＭＡ０．１５部、１，３ＢＤ１．２部、ｔＢＨ０．１８部、乳化剤（１）０．７５部の単量体混合物の１／１５を仕込み、１５分保持した。その後、残りの単量体混合物を、水に対する単量体混合物の増加率８％／時間で連続的に添加した。その後１時間保持して、第１内層重合体（Ｉ−Ａ１）のラテックスを得た。
【００６７】
ついで、このラテックスにＳＦＳ０．６部を加え、１５分保持し、窒素雰囲気下８０℃で撹拌を行いながら、ＢＡ５０．０部、Ｓｔ１０．０部、ＡＭＡ０．４部、１，３ＢＤ０．１４部、ｔＢＨ０．２部、乳化剤（１）０．６部の単量体混合物を、水に対する単量体混合物の増加率４％／時間で連続的に添加した。その後２時間保持して、第２内層重合体（Ｉ−Ａ２）の重合を行うことにより、内層体重合体（（Ｉ−Ａ１）＋（Ｉ−Ａ２））のラテックスを得た。
【００６８】
ついで、このラテックスにＳＦＳ０．４部を加え、１５分保持し、窒素雰囲気下８０℃で撹拌を行いながら、ＭＭＡ５７．０部、ＭＡ３．０部、ｎＯＭ０．３部、ｔＢＨ０．０６部の単量体混合物を、水に対する単量体混合物の増加率１０％／時間で連続的に添加した。その後１時間保持して、最外層重合体（Ｉ−Ｂ）の重合を行うことにより、ゴム含有多段重合体（Ｉ）のラテックスを得た。ラテックス中のゴム含有多段重合体（Ｉ）の平均粒子径は０．２８μｍであった。このゴム含有多段重合体（Ｉ）のラテックスに対して、酢酸カルシウムを用いて凝析、凝集、固化反応を行い、固化物をろ過、水洗した後、乾燥してゴム含有多段重合体（Ｉ）を得た。
【００６９】
〔合成例４〕
ゴム含有多段重合体（II）の合成：
攪拌機を備えた容器にイオン交換水８．５部を仕込んだ後、ＭＭＡ０．３部、ＢＡ４．５部、１，３ＢＤ０．２部、ＡＭＡ０．０５部、ＣＨＰ０．０２５部からなる第１の単量体混合物を投入し、攪拌混合した。ついで、乳化剤（１）１．３部を攪拌しながら上記容器に投入し、再度２０分間攪拌を継続し、乳化液（Ｎ−１）を調製した。得られた乳化液中の分散相の平均粒子径は、１０μｍであった。
ついで、冷却器付き反応容器内にイオン交換水１８６．５部を投入し、これを７０℃に昇温し、さらに、イオン交換水５部にソジウムホルムアルデヒドスルホキシレート０．２０部、硫酸第一鉄０．０００１部、ＥＤＴＡ０．０００３部を加えて調製した混合物を一括投入した。ついで、窒素下で撹拌しながら、乳化液（Ｎ−１）を８分間かけて反応容器に滴下した後、１５分間反応を継続させて最内重合体を得た。
【００７０】
ついで、ＭＭＡ１．５部、ＢＡ２２．５部、１，３ＢＤ１．０部、ＡＭＡ０．２５部からなる第２の単量体混合物をＣＨＰ０．０１６部とともに９０分間かけて反応容器に添加した後、６０分間反応を継続させて架橋弾性重合体を含む二層架橋ゴム弾性体を得た。
ついで、ＭＭＡ６．０部、ＢＡ４．０部、ＡＭＡ０．０７５部、およびＣＨＰ０．０１２５部の第３の単量体混合物を４５分間かけて反応容器に滴下した後、６０分間反応を継続させて中間重合体を形成させた。
【００７１】
ついで、ＭＭＡ５５．２部、ＢＡ４．８部、ｎＯＭ０．１９部、およびｔＢＨ０．０８部からなる第４の単量体混合物を１４０分間かけて反応容器に滴下した後、６０分間反応を継続させて最外層重合体を形成して多層構造を有するゴム含有多段重合体（II）のラテックスを得た。ラテックス中のゴム含有多段重合体（II）の質量平均粒子径は、０．１２μｍであった。
ゴム含有多段重合体（II）のラテックスを、酢酸カルシウム３部含有する水溶液に投入してゴム含有多段重合体（II）を塩析させ、水洗し、分離回収した後、乾燥して粉体状のゴム含有多段重合体（II）を得た。ゴム含有多段重合体（II）のゲル含有率は、６０％であった。
【００７２】
〔合成例５〕
ゴム含有多段重合体(III）の合成：
攪拌機を備えた容器にイオン交換水１０．８部を仕込んだ後、ＭＭＡ０．３部、ＢＡ４．５部、１，３ＢＤ０．２部、ＡＭＡ０．０５部、ＣＨＰ０．０２５部からなる第１の単量体混合物を投入し、攪拌混合した。ついで、乳化剤（１）１．３部を攪拌しながら上記容器に投入し、再度２０分間攪拌を継続し、乳化液（Ｎ−２）を調製した。得られた乳化液中の分散相の平均粒子径は、１０μｍであった。
ついでに、冷却器付き反応容器内にイオン交換水１３９．２部を投入し、これを７５℃に昇温し、さらに、イオン交換水５部にソジウムホルムアルデヒドスルホキシレート０．２０部、硫酸第一鉄０．０００１部、ＥＤＴＡ０．０００３部を加えて調製した混合物を一括投入した。ついで、窒素下で撹拌しながら、乳化液（Ｎ−２）を８分間かけて反応容器に滴下した後、１５分間反応を継続させて最内重合体を得た。
【００７３】
ついで、ＭＭＡ９．５部、ＢＡ１４．２５部、１，３ＢＤ１．０部、ＡＭＡ０．２５部からなる第２の単量体混合物をＣＨＰ０．０１６部とともに９０分間かけて反応容器に添加した後、６０分間反応を継続させて架橋弾性重合体を含む二層架橋ゴム弾性体を得た。
ついで、ＭＭＡ５．９６部、ＭＡ３．９７部、ＡＭＡ０．０７部、およびＣＨＰ０．０１２５部の第３の単量体混合物を４５分間かけて反応容器に滴下した後、６０分間反応を継続させて中間重合体を形成させた。
【００７４】
ついで、ＭＭＡ５７．０部、ＭＡ３．０部、ｎＯＭ０．２６４部、およびｔＢＨ０．０７５部からなる第４の単量体混合物を１４０分間かけて反応容器に滴下した後、６０分間反応を継続させて最外層重合体を形成して多層構造を有するゴム含有多段重合体(III）のラテックスを得た。ラテックス中のゴム含有多段重合体(III）の質量平均粒子径は、０．１１μｍであった。
ゴム含有多段重合体(III）のラテックスを、酢酸カルシウム３．５部含有する水溶液中に投入してゴム含有多段重合体(III）を塩析させ、水洗し、分離回収した後、乾燥して粉体状のゴム含有多段重合体(III）を得た。ゴム含有多段重合体(III）のゲル含有率は、７０％であった。
【００７５】
〔合成例６〕
ゴム含有多段重合体（IV）の合成：
冷却器付き反応容器内にイオン交換水１９５部を投入し、これを７０℃に昇温し、さらに、イオン交換水５部にソジウムホルムアルデヒドスルホキシレート０．１０部、硫酸第一鉄０．０００１部、ＥＤＴＡ０．０００３部を加えて調製した混合物を一括投入した。ついで、窒素下で撹拌しながら、ＭＭＡ２．３部、ＢＡ２．１３部、ＳＴ０．３７部、１，３ＢＤ０．２部、ＣＨＰ０．０１部からなる第１の単量体混合物および乳化剤（１）１．３部からなる混合物を８分間かけて反応容器に添加した後、１５分間反応を継続させて最内重合体を得た。
【００７６】
ついで、ＢＡ２４．５４部、ＳＴ４．２６部、ＢＤ１．２部、ＡＭＡ０．２２５部からなる第２の単量体混合物をＣＨＰ０．０３部とともに９０分間かけて反応容器に滴下した後、６０分間反応を継続させて架橋弾性重合体を含む第一中間層重合体を形成させた。
ついで、ＭＭＡ６．０部、ＢＡ３．２８部、ＳＴ０．７２部、ＡＭＡ０．１５部、およびＣＨＰ０．０２部の第３の単量体混合物を３０分間かけて反応容器に滴下した後、６０分間反応を継続させて第２中間重合体を形成させた。
【００７７】
ついで、ＭＭＡ５２．２５部、ＢＡ２．２６部、ＳＴ０．４９部、ｎＯＭ０．１９３部、およびｔＢＨ０．０５５部からなる第４の単量体混合物を１３０分間かけて反応容器に滴下した後、６０分間反応を継続させて最外層重合体を形成して多層構造を有するゴム含有多段重合体（IV）のラテックスを得た。ラテックス中のゴム含有多段重合体（IV）の質量平均粒子径は、０．０９μｍであった。
ゴム含有多段重合体（IV）のラテックスを、酢酸カルシウム３部含有する水溶液中に投入してゴム含有多段重合体（IV）を塩析させ、水洗し、分離回収した後、乾燥して粉体状のゴム含有多段重合体（IV）を得た。ゴム含有多段重合体（IV）のゲル含有率は、６０％であった。
【００７８】
熱可塑性重合体（Ｖ）：
熱可塑性重合体（Ｖ）としては、アクリペットＶＨ（三菱レイヨン（株）製、還元粘度０．０５９Ｌ／ｇ）を用いた。
熱可塑性重合体（VI）：
熱可塑性重合体（VI）としては、アクリペットＭＤ（三菱レイヨン（株）製、還元粘度０．０５７Ｌ／ｇ）を用いた。
【００７９】
〔調製例３〕
アクリル樹脂組成物の調製：
ゴム含有多段重合体（Ｉ）〜（IV）、熱可塑性重合体（Ｖ）、（VI）、表３に示す化合物を、表３に示す割合でヘンシェルミキサーにより混合した。ついで、この混合物を脱気式二軸押出機を用いて、シリンダー温度２３０℃で溶融混練し、アクリル樹脂組成物１〜６のペレットを得た。
【００８０】
【表３】
2007298919.tif 000005
【００８１】
表中、添加剤Ａは、旭電化（株）製「アデカスタブＬＡ−３１ＲＧ」であり、添加剤Ｂは、旭電化（株）製「アデカスタブＬＡ−６７」であり、着色剤は、大日精化工業（株）製「ダイミックカラーＭＢＲ  ４２１」である。
【００８２】
〔製造例１〕
着色層（着色シート）の製造：
アクリル樹脂組成物１〜４のペレットを、４０ｍｍφ一軸押出機、６５ｍｍφ一軸押出機、フィードブロック型ダイスを用いて、シリンダー温度１８０〜２４０℃、Ｔダイ温度２４０℃で押出成形し、着色シート１〜４を得た。
【００８３】
〔実施例１〕
光架橋性キャスト液組成物１をプロペラ型ミキサーで撹拌しながら、着色シート１上にコンマロールコーターにて塗工幅２００ｍｍで塗工した。
ついで、表４の温度条件に設定したトンネル型乾燥炉（幅８００ｍｍ、高さ１００ｍｍ、長さ８ｍ、４つの乾燥ゾーン（１ゾーンの長さ２ｍ）に分割、着色シートの動きに対して向流になるように熱風を送り込む方式）の中を、５ｍ／分の速度で通過させて溶剤を揮発させ、厚さ８μｍの保護層を形成し、再帰反射素子層保護用着色シートを得た。このときの各乾燥ゾーンの滞在時間を表４に示す。
【００８４】
【表４】
2007298919.tif 000006
【００８５】
ついで、再帰反射素子層保護用着色シートの着色層側に、厚さ２ｍｍの市販のアクリル樹脂シート（三菱レイヨン（株）製、商品名：アクリライトＬ）を熱プレスラミネートし、プレス成形品を得た。
ついで、紫外線照射装置を用いて、７００ｍＪ／ｃｍ2 の紫外線を照射して、光架橋性樹脂組成物を架橋させ、プレス成形品を得た。該プレス成形品について評価を行った。結果を表５に示す。
【００８６】
また、再帰反射素子層保護用着色シートの着色層側に、厚さ２００μｍのポリカーボネート樹脂を熱ラミネートし、ラミネートシートを得た。ついで、ラミネートシートと厚さ４０μｍのポリエチレンテレフタレートフィルムを、線幅０．３ｍｍの網目状凸彫刻を施した表面温度約１９０℃の金属ロールと表面温度約６０℃のゴムロールとの間に、保護層側がゴムロールと接触するように、加圧しながら通過させてエンボス加工を行った。エンボス加工品について評価を行った。結果を表５に示す。
【００８７】
〔実施例２〜５〕
光架橋性キャスト液組成物および着色シートを表５に示すものに変更した以外は、実施例１と同様にしてプレス成形品およびエンボス加工品を得て、評価を行った。結果を表５に示す。
【００８８】
〔比較例１〕
保護層を設けない以外は、実施例２と同様にしてプレス成形品およびエンボス加工品を得て、評価を行った。結果を表５に示す。
〔比較例２〕
保護層を設けない以外は、実施例４と同様にしてプレス成形品およびエンボス加工品を得て、評価を行った。結果を表５に示す。
【００８９】
〔実施例６〕
アクリルポリオール１の７５部、アクリルポリオール２の２５部、および脂肪族多官能性イソシアネート（１，６−ヘキサメチレンジイソシアネート）の１００部を混合して架橋性キャスト液組成物３を調製した。
該架橋性キャスト液組成物３を用いた以外は、実施例２と同様にしてプレス成形品およびエンボス加工品を得て、評価を行った。結果を表５に示す。
アクリルポリオール１：ＭＭＡ２１．４部、ＢＡ５１．４部、ヒドロキシルアクリル酸プロピル２７．２部の共重合体。
アクリルポリオール２：ＭＭＡ４０．５部、ＢＡ４７．３部、ヒドロキシルアクリル酸エチル１２．０部の共重合体。
【００９０】
【表５】
2007298919.tif 000007
【００９１】
〔実施例７、８〕
製造例１で得たアクリル樹脂組成物３、５、６のペレットを用意した。これらペレットを、表６に層構成にて、４０ｍｍφ一軸押出機、６５ｍｍφ一軸押出機、フィードブロック型ダイスを用いて、シリンダー温度１８０〜２４０℃、Ｔダイ温度２４０℃で共押出成形し、アクリル樹脂第１層（着色層）の厚さが１０μｍ、アクリル樹脂第２層（保護層）の厚さが１１５μｍ、合計の厚さ１２５μｍの再帰反射素子層保護用着色シートを得た。
ついで、実施例１と同様にしてプレス成形品およびエンボス加工品を得て、評価を行った。結果を表６に示す。
【００９２】
【表６】
2007298919.tif 000008
【産業上の利用可能性】
【００９３】
本発明の再帰反射素子層保護用着色シートは、看板、道路標識等に使用される再帰反射シートの表皮材とし有用である。特に、長期に亘り屋外で使用する場合、着色剤の変退色等の問題がなく、また耐擦傷性を有するため、本発明の再帰反射素子層保護用着色シートは工業的に利用価値が高い。
【図面の簡単な説明】
【００９４】
【図１】本発明の再帰反射素子層保護用着色シートの一例を示す概略断面図である。
【図２】本発明の再帰反射シートの一例を示す概略断面図である。
【図３】本発明の再帰反射シートの他の例を示す概略断面図である。
【図４】本発明の再帰反射シートの他の例を示す概略断面図である。
【符号の説明】
【００９５】
１  再帰反射素子層保護用着色シート
２  着色層
３  保護層
１０  再帰反射シート
１４  再帰反射素子層
２０  再帰反射シート
２４  再帰反射素子層
３０  再帰反射シート
３４  再帰反射素子層
【図１】
2007298919.tif 000009
【図２】
2007298919.tif 000010
【図３】
2007298919.tif 000011
【図４】
2007298919.tif 000012